(57)【要約】【課題】本発明は、ＨＤＤモータ用シール材組成物及びこれを用いたＨＤＤ用モータに関する。【解決手段】本発明によるＨＤＤモータ用シール材組成物は、ウレタンメタクリレート樹脂（Ｕｒｅｔｈａｎｅ  Ｍｅｔｈａｃｒｙｌａｔｅ  ｒｅｓｉｎ）４５〜６５重量部と、メタクリレート樹脂（Ｍｅｔｈａｃｒｙｌａｔｅ  ｒｅｓｉｎ）３５〜５０重量部と、アクリル酸（Ａｃｒｙｌｉｃ  Ａｃｉｄ）２〜４重量部と、を含み、ハードディスクドライブ（ＨＤＤ）用モータのＦＰＣ（Ｆｌｅｘｉｂｌｅ  Ｐｒｉｎｔｅｄ  Ｃｉｒｃｕｉｔ）接着部のシール材料として新しい組成のシール材組成物を用いることにより、ＦＰＣ（Ｆｌｅｘｉｂｌｅ  Ｐｒｉｎｔｅｄ  Ｃｉｒｃｕｉｔ）接着部でのエア（Ａｉｒ）漏れ及びアウトガス（Ｏｕｔｇａｓ）による曇り（Ｈａｚｅ）現象を改善することができ、上記接着部のアウトガス（Ｏｕｔｇａｓ）の発生を低減させることにより信頼性が向上する効果がある。【選択図】図１
2013133468.tif 000002
【特許請求の範囲】
【請求項１】
ウレタンメタクリレート樹脂（Ｕｒｅｔｈａｎｅ  Ｍｅｔｈａｃｒｙｌａｔｅ  ｒｅｓｉｎ）４５〜６５重量部と、メタクリレート樹脂（Ｍｅｔｈａｃｒｙｌａｔｅ  ｒｅｓｉｎ）３５〜５０重量部と、アクリル酸（Ａｃｒｙｌｉｃ  Ａｃｉｄ）２〜４重量部と、を含むＨＤＤモータ用シール材組成物。
【請求項２】
前記シール材組成物は、ベンゾフェノン（Ｂｅｎｚｏｐｈｅｎｏｎｅ）２〜４重量部をさらに含む請求項１に記載のＨＤＤモータ用シール材組成物。
【請求項３】
前記シール材組成物は、安定剤（Ｓｔａｂｉｌｉｚｅｒ）１〜２重量部をさらに含む請求項１に記載のＨＤＤモータ用シール材組成物。
【請求項４】
前記シール材組成物は、加速剤（Ａｃｃｅｌｅｒａｔｏｒ）１〜２重量部をさらに含む請求項１に記載のＨＤＤモータ用シール材組成物。
【請求項５】
前記メタクリレート樹脂（Ｍｅｔｈａｃｒｙｌａｔｅ  ｒｅｓｉｎ）は、沸点が１５０℃以上である請求項１に記載のＨＤＤモータ用シール材組成物。
【請求項６】
前記シール材組成物は、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとが接着される接着部に塗布される請求項１に記載のＨＤＤモータ用シール材組成物。
【請求項７】
前記接着部は、前記ＦＰＣ（Ｆｌｅｘｉｂｌｅ  Ｐｒｉｎｔｅｄ  Ｃｉｒｃｕｉｔ）上に前記コイルが接着されるランド（Ｌａｎｄ）部である請求項６に記載のＨＤＤモータ用シール材組成物。
【請求項８】
ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとの接着部上に形成され、ウレタンメタクリレート樹脂（Ｕｒｅｔｈａｎｅ  Ｍｅｔｈａｃｒｙｌａｔｅ  ｒｅｓｉｎ）４５〜６５重量部、メタクリレート樹脂（Ｍｅｔｈａｃｒｙｌａｔｅ  ｒｅｓｉｎ）３５〜５０重量部及びアクリル酸（Ａｃｒｙｌｉｃ  Ａｃｉｄ）２〜４重量部を含むシール材組成物を含むＨＤＤ用モータ。
【請求項９】
前記シール材組成物は、ベンゾフェノン（Ｂｅｎｚｏｐｈｅｎｏｎｅ）２〜４重量部をさらに含む請求項８に記載のＨＤＤ用モータ。
【請求項１０】
前記シール材組成物は、安定剤（Ｓｔａｂｉｌｉｚｅｒ）１〜２重量部をさらに含む請求項８に記載のＨＤＤ用モータ。
【請求項１１】
前記シール材組成物は、加速剤（Ａｃｃｅｌｅｒａｔｏｒ）１〜２重量部をさらに含む請求項８に記載のＨＤＤ用モータ。
【請求項１２】
前記接着部は、前記ＦＰＣ（Ｆｌｅｘｉｂｌｅ  Ｐｒｉｎｔｅｄ  Ｃｉｒｃｕｉｔ）上に前記コイルが接着されるランド（Ｌａｎｄ）部である請求項８に記載のＨＤＤ用モータ。
【請求項１３】
前記メタクリレート樹脂（Ｍｅｔｈａｃｒｙｌａｔｅ  ｒｅｓｉｎ）は、沸点が１５０℃以上である請求項８に記載のＨＤＤ用モータ。
【発明の詳細な説明】
【技術分野】
【０００１】
本発明は、アウトガス（Ｏｕｔｇａｓ）の発生を低減させることにより、品質信頼性を確保し、作業性を向上させるためのＨＤＤモータ用シール材組成物及びこれを用いたＨＤＤ用モータに関する。
【背景技術】
【０００２】
情報保存装置の一つであるハードディスクドライブ（ＨＤＤ；Ｈａｒｄ  Ｄｉｓｋ  Ｄｒｉｖｅ）は、記録再生ヘッド（ｒｅａｄ／ｗｒｉｔｅ  ｈｅａｄ）を用いてディスクに保存されているデータを再生したり、ディスクにデータを記録する装置である。
【０００３】
このようなハードディスクドライブは、ディスクを駆動させるためのディスク駆動装置を必要とし、上記ディスク駆動装置には小型のスピンドルモータが用いられる。
【０００４】
このような小型のスピンドルモータには、流体動圧軸受アセンブリが利用されており、上記流体動圧軸受アセンブリの回転部材の一つであるシャフトと固定部材の一つであるスリーブとの間には潤滑流体が介され、上記潤滑流体から生じる流体圧力でシャフトを支持するようになる。
【０００５】
一方、上記ハードディスクドライブ（ＨＤＤ；Ｈａｒｄ  Ｄｉｓｋ  Ｄｒｉｖｅ）用モータの製造において、上記モータのＦＰＣ（Ｆｌｅｘｉｂｌｅ  Ｐｒｉｎｔｅｄ  Ｃｉｒｃｕｉｔ）接着部にエア漏れ（Ａｉｒ  Ｌｅａｋ）の防止及びコイル断線の保護のためにシール（Ｓｅａｌｉｎｇ）工程が追加で行われている。
【０００６】
上記シール工程の追加は、製品のアウトガス（Ｏｕｔｇａｓ）の発生を減らして、品質信頼性を確保し作業性を向上させるためのものである。
【０００７】
しかし、上記ＦＰＣ（Ｆｌｅｘｉｂｌｅ  Ｐｒｉｎｔｅｄ  Ｃｉｒｃｕｉｔ）接着部に紫外線硬化型の接着材料でシールを補強する方式を採択する場合、アウトガスの発生のため品質信頼性の確保が困難であるという問題がある。
【０００８】
また、硬化のために高温工程が長時間に及び、これにより作業効率が低下するという問題が生じる可能性がある。
【０００９】
このため、ハードディスクドライブ（ＨＤＤ；Ｈａｒｄ  Ｄｉｓｋ  Ｄｒｉｖｅ）用モータの品質信頼性の確保に対する顧客の要求が増大しているだけでなく、特に、接着剤で補強されて組み立てられるモータのアウトガス問題によって、ハードディスクドライブの保存機能にエラー（Ｅｒｒｏｒ）の発生を誘発する可能性があるため、接着材料のアウトガスを定量的に規格化し、品質信頼性を確保するための事前試験を製品の量産前に必須で行うことが強調されている状況である。
【先行技術文献】
【特許文献】
【００１０】
【特許文献１】特開２００５−２９８７６５号公報
【発明の概要】
【発明が解決しようとする課題】
【００１１】
本発明は、アウトガス（Ｏｕｔｇａｓ）の発生を低減させることにより、品質信頼性を確保し、作業性を向上させるためのＨＤＤモータ用シール材組成物及びこれを用いたＨＤＤ用モータに関する。
【課題を解決するための手段】
【００１２】
本発明によるＨＤＤモータ用シール材組成物は、ウレタンメタクリレート樹脂（Ｕｒｅｔｈａｎｅ  Ｍｅｔｈａｃｒｙｌａｔｅ  ｒｅｓｉｎ）４５〜６５重量部と、メタクリレート樹脂（Ｍｅｔｈａｃｒｙｌａｔｅ  ｒｅｓｉｎ）３５〜５０重量部と、アクリル酸（Ａｃｒｙｌｉｃ  Ａｃｉｄ）２〜４重量部と、を含むことができる。
【００１３】
上記シール材組成物は、ベンゾフェノン（Ｂｅｎｚｏｐｈｅｎｏｎｅ）２〜４重量部をさらに含むことができる。
【００１４】
また、上記シール材組成物は、安定剤（Ｓｔａｂｉｌｉｚｅｒ）１〜２重量部をさらに含むことができる。
【００１５】
また、上記シール材組成物は、加速剤（Ａｃｃｅｌｅｒａｔｏｒ）１〜２重量部をさらに含むことができる。
【００１６】
上記メタクリレート樹脂（Ｍｅｔｈａｃｒｙｌａｔｅ  ｒｅｓｉｎ）は、沸点が１５０℃以上であることができる。
【００１７】
上記シール材組成物は、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとが接着される接着部に塗布されることができる。
【００１８】
また、上記接着部は、上記ＦＰＣ（Ｆｌｅｘｉｂｌｅ  Ｐｒｉｎｔｅｄ  Ｃｉｒｃｕｉｔ）上に上記コイルが接着されるランド（Ｌａｎｄ）部であることができる。
【００１９】
本発明によるＨＤＤ用モータは、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとの接着部上に形成され、ウレタンメタクリレート樹脂（Ｕｒｅｔｈａｎｅ  Ｍｅｔｈａｃｒｙｌａｔｅ  ｒｅｓｉｎ）４５〜６５重量部、メタクリレート樹脂（Ｍｅｔｈａｃｒｙｌａｔｅ  ｒｅｓｉｎ）３５〜５０重量部及びアクリル酸（Ａｃｒｙｌｉｃ  Ａｃｉｄ）２〜４重量部を含むシール材組成物を含むことができる。
【００２０】
上記シール材組成物は、ベンゾフェノン（Ｂｅｎｚｏｐｈｅｎｏｎｅ）２〜４重量部をさらに含むことができる。
【００２１】
また、上記シール材組成物は、安定剤（Ｓｔａｂｉｌｉｚｅｒ）１〜２重量部をさらに含むことができる。
【００２２】
また、上記シール材組成物は、加速剤（Ａｃｃｅｌｅｒａｔｏｒ）１〜２重量部をさらに含むことができる。
【００２３】
上記接着部は、上記ＦＰＣ（Ｆｌｅｘｉｂｌｅ  Ｐｒｉｎｔｅｄ  Ｃｉｒｃｕｉｔ）上に上記コイルが接着されるランド（Ｌａｎｄ）部であることができる。
【００２４】
上記メタクリレート樹脂（Ｍｅｔｈａｃｒｙｌａｔｅ  ｒｅｓｉｎ）は、沸点が１５０℃以上であることができる。
【発明の効果】
【００２５】
本発明によると、ハードディスクドライブ（ＨＤＤ）用モータのＦＰＣ（Ｆｌｅｘｉｂｌｅ  Ｐｒｉｎｔｅｄ  Ｃｉｒｃｕｉｔ）接着部のシール材料として新しい組成のシール材組成物を用いることにより、ＦＰＣ（Ｆｌｅｘｉｂｌｅ  Ｐｒｉｎｔｅｄ  Ｃｉｒｃｕｉｔ）接着部でのエア（Ａｉｒ）漏れ及びアウトガス（Ｏｕｔｇａｓ）による曇り（Ｈａｚｅ）現象を改善することができ、上記接着部のアウトガス（Ｏｕｔｇａｓ）の発生を低減させることにより信頼性が向上する効果がある。
【図面の簡単な説明】
【００２６】
【図１】本発明の一実施例によるＨＤＤ用モータを図示した概略断面図である。
【図２】図１のＡ部分を底面からみた概略拡大図である。
【図３】図２のＢ−Ｂ’の断面図である。
【発明を実施するための形態】
【００２７】
本発明の実施形態は様々な他の形態に変形されることができ、本発明の範囲は以下で説明する実施形態に限定されるものではない。また、本発明の実施形態は当業界で平均的な知識を有する者に本発明をより完全に説明するために提供されるものである。従って、図面における要素の形状及び大きさ等はより明確な説明のために誇張されることがあり、図面上において同一の符号で表される要素は同一の要素である。
【００２８】
以下、添付図面を参照して本発明の好ましい実施形態を説明する。
【００２９】
図１は本発明の一実施例によるＨＤＤ用モータを図示した概略断面図である。
【００３０】
図２は図１のＡ部分を底面からみた概略拡大図であり、図３は図２のＢ−Ｂ’の断面図である。
【００３１】
図１から図３を参照すると、本発明の一実施例によるＨＤＤモータ用シール材組成物４は、ウレタンメタクリレート樹脂（Ｕｒｅｔｈａｎｅ  Ｍｅｔｈａｃｒｙｌａｔｅ  ｒｅｓｉｎ）４５〜６５重量部と、メタクリレート樹脂（Ｍｅｔｈａｃｒｙｌａｔｅ  ｒｅｓｉｎ）３５〜５０重量部と、アクリル酸（Ａｃｒｙｌｉｃ  Ａｃｉｄ）２〜４重量部と、を含むことができる。
【００３２】
以下、上記構成について詳細に説明する。
【００３３】
本発明の一実施例によるＨＤＤモータ用シール材組成物４は、ウレタンメタクリレート樹脂（Ｕｒｅｔｈａｎｅ  Ｍｅｔｈａｃｒｙｌａｔｅ  ｒｅｓｉｎ）４５〜６５重量部を含むことができる。
【００３４】
上記ウレタンメタクリレート樹脂（Ｕｒｅｔｈａｎｅ  Ｍｅｔｈａｃｒｙｌａｔｅ  ｒｅｓｉｎ）は、後述するハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）１とコイル３２０とが接着される接着部３に塗布される際に上記接着部３上に硬化物被膜を形成するようになり、上記接着部３に半田付けと接着力を付与して、硬化物被膜の物性に影響を与える役割をすることができる。
【００３５】
上記ＨＤＤモータ用シール材組成物４は、上記ウレタンメタクリレート樹脂（Ｕｒｅｔｈａｎｅ  Ｍｅｔｈａｃｒｙｌａｔｅ  ｒｅｓｉｎ）４５〜６５重量部を含むことができ、４５重量部未満の場合は接着力が弱化し、６５重量部を超過する場合はアウトガス（Ｏｕｔｇａｓ）が発生する問題が生じる可能性がある。
【００３６】
また、上記ＨＤＤモータ用シール材組成物４は、メタクリレート樹脂（Ｍｅｔｈａｃｒｙｌａｔｅ  ｒｅｓｉｎ）３５〜５０重量部を含むことができる。
【００３７】
上記メタクリレート樹脂（Ｍｅｔｈａｃｒｙｌａｔｅ  ｒｅｓｉｎ）は、沸点が１５０℃以上であることができ、高沸点の樹脂であれば特に制限されない。
【００３８】
上記メタクリレート樹脂（Ｍｅｔｈａｃｒｙｌａｔｅ  ｒｅｓｉｎ）は、高い沸点で硬化物被膜を形成する役割をすることができ、アウトガス（Ｏｕｔｇａｓ）の発生による曇り（Ｈａｚｅ）現象を改善することができる。
【００３９】
従って、上記メタクリレート樹脂（Ｍｅｔｈａｃｒｙｌａｔｅ  ｒｅｓｉｎ）の沸点が１５０℃未満の場合は、アウトガス（Ｏｕｔｇａｓ）が発生する問題が生じる可能性がある。
【００４０】
また、上記ＨＤＤモータ用シール材組成物４は、アクリル酸（Ａｃｒｙｌｉｃ  Ａｃｉｄ）２〜４重量部を含むことができる。
【００４１】
上記アクリル酸（Ａｃｒｙｌｉｃ  Ａｃｉｄ）は、接着剤の接着力を向上させることができ、上記シール材組成物に機能性を付与する役割をすることができる。
【００４２】
上記ＨＤＤモータ用シール材組成物４は、上記アクリル酸（Ａｃｒｙｌｉｃ  Ａｃｉｄ）２〜４重量部を含むことができ、２重量部未満の場合は、接着力が低下し、硬化速度が低下してアウトガス（Ｏｕｔｇａｓ）の発生による曇り（Ｈａｚｅ）現象の改善が困難になる可能性がある。また、４重量部を超過する場合は上記シール材組成物の物性が低下する可能性がある。
【００４３】
本発明の一実施例によるＨＤＤモータ用シール材組成物４は、ベンゾフェノン（Ｂｅｎｚｏｐｈｅｎｏｎｅ）２〜４重量部をさらに含むことができる。
【００４４】
上記ベンゾフェノン（Ｂｅｎｚｏｐｈｅｎｏｎｅ）は、光開始剤（Ｐｈｏｔｏ  Ｉｎｉｔｉａｔｏｒ）の役割をする物質であり、ＵＶエネルギーによって分解され活性化することにより上記組成物の重合反応に寄与することができる。
【００４５】
本発明の一実施例によると、ＨＤＤモータ用シール材組成物４がベンゾフェノン（Ｂｅｎｚｏｐｈｅｎｏｎｅ）２〜４重量部をさらに含むことにより、上記シール材組成物の硬化速度を調節することができるため、アウトガス（Ｏｕｔｇａｓ）の発生を低減させ、これにより曇り（Ｈａｚｅ）現象を改善することができる。
【００４６】
これにより、上記ＨＤＤモータ用シール材組成物４を用いて製造されたＨＤＤモータ製品の信頼性及び作業性を向上させる効果がある。
【００４７】
上記ＨＤＤモータ用シール材組成物４は、ベンゾフェノン（Ｂｅｎｚｏｐｈｅｎｏｎｅ）２〜４重量部を含むことができ、２重量部未満の場合は、硬化速度が低下してアウトガスの発生を低減させる効果がないため、曇り（Ｈａｚｅ）現象を改善することが困難になる可能性がある。また、４重量部を超過する場合は上記シール材組成物の物性が低下する可能性がある。
【００４８】
本発明の一実施例によるＨＤＤモータ用シール材組成物４は、安定剤（Ｓｔａｂｉｌｉｚｅｒ）１〜２重量部をさらに含むことができ、また、加速剤（Ａｃｃｅｌｅｒａｔｏｒ）１〜２重量部をさらに含むことができる。
【００４９】
上記安定剤（Ｓｔａｂｉｌｉｚｅｒ）及び加速剤（Ａｃｃｅｌｅｒａｔｏｒ）は、上記シール材組成物に接着剤性能の安定及び活性を付与するための機能性添加剤の役割をすることができる。
【００５０】
上記ＨＤＤモータ用シール材組成物４は、安定剤（Ｓｔａｂｉｌｉｚｅｒ）及び加速剤（Ａｃｃｅｌｅｒａｔｏｒ）をそれぞれ１〜２重量部含むことができ、１重量部未満の場合は接着剤性能の安定及び活性の付与効果がわずかであり、２重量部を超過する場合は過量の添加により作業性及び上記シール材組成物の物性に問題が生じる可能性がある。
【００５１】
本発明の一実施例によるＨＤＤモータ用シール材組成物４は、特に制限されないが、例えば、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとが接着される接着部に塗布されることができる。
【００５２】
また、上記接着部は、上記ＦＰＣ（Ｆｌｅｘｉｂｌｅ  Ｐｒｉｎｔｅｄ  Ｃｉｒｃｕｉｔ）上に上記コイルが接着されるランド（Ｌａｎｄ）部５であることができる。
【００５３】
即ち、上記ＨＤＤモータ用シール材組成物４は、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとが接着される接着部に塗布されることにより、エア（Ａｉｒ）漏れ及びアウトガス（Ｏｕｔｇａｓ）による曇り（Ｈａｚｅ）現象を改善することができる。また、上記接着部のアウトガス（Ｏｕｔｇａｓ）の発生を低減させることにより、信頼性を向上させる効果がある。
【００５４】
本発明の他の実施例によるＨＤＤ用モータは、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとの接着部上に形成され、ウレタンメタクリレート樹脂（Ｕｒｅｔｈａｎｅ  Ｍｅｔｈａｃｒｙｌａｔｅ  ｒｅｓｉｎ）４５〜６５重量部、メタクリレート樹脂（Ｍｅｔｈａｃｒｙｌａｔｅ  ｒｅｓｉｎ）３５〜５０重量部及びアクリル酸（Ａｃｒｙｌｉｃ  Ａｃｉｄ）２〜４重量部を含むシール材組成物を含むことができる。
【００５５】
以下、本発明の他の実施例によるＨＤＤ用モータについて詳細に説明するにあたり、上述した本発明の一実施例における説明と重複される部分は省略する。
【００５６】
本発明の他の実施例によるＨＤＤ用モータにおいて、固定部材はスリーブ（ｓｌｅｅｖｅ）１２０及びキャップ（ｃａｐ）１４０であり、回転部材はシャフト（ｓｈａｆｔ）１１０、スラスト（ｔｈｒｕｓｔ）プレート１３０及びハブ（ｈｕｂ）２１２であることができる。
【００５７】
また、上記ＨＤＤ用モータは、固定部材１２０、１４０と回転部材１１０、１３０、２１２との間にオイルシール部１６０が形成されることができ、特に、スリーブ１２０、スラストプレート１３０及びキャップ１４０の間に形成されることができる。
【００５８】
上記キャップ１４０は、上記スラストプレート１３０の上側から圧入され、上記スラストプレート１３０との間で潤滑流体がシールされるようにする部材であり、上記スラストプレート１３０と上記スリーブ１２０に圧入されるように外径方向に周方向の溝が形成されることができる。
【００５９】
上記キャップ１４０は、潤滑流体がシールされるようにするために下面に突出部が形成されることができるが、これは、モータの駆動時に潤滑流体が外部に漏れることを防止するために毛細管現象及び潤滑流体の表面張力を用いたものである。
【００６０】
一方、本発明の他の実施例によるＨＤＤ用モータ４００は、シャフト１１０と、スリーブ１２０と、スラストプレート１３０と、キャップ１４０と、オイルシール部１６０と、を含むことができる。
【００６１】
上記スリーブ１２０は、上記シャフト１１０の上端が軸方向上側に突出されるように上記シャフト１１０を支持することができ、銅（Ｃｕ）またはアルミニウム（Ａｌ）を鍛造したり、銅−鉄（Ｃｕ−Ｆｅ）系合金粉末またはＳＵＳ系粉末を焼結して形成されることができる。
【００６２】
ここで、上記シャフト１１０は、上記スリーブ１２０の軸孔と微小間隙を有するように挿入され、上記微小間隙には潤滑流体が充填される。上記シャフト１１０の外径及び上記スリーブ１２０の内径のうち少なくとも一つに形成されるラジアル動圧溝により、ロータ２００の回転をよりスムーズに支持することができる。
【００６３】
上記ラジアル動圧溝は、上記スリーブ１２０の軸孔の内部である上記スリーブ１２０の内側面に形成され、上記シャフト１１０の回転時に片方に偏向されるように圧力を形成させる。
【００６４】
但し、上記ラジアル動圧溝は、上述したように上記スリーブ１２０の内側面に形成されることに限定されず、上記シャフト１１０の外径部に形成されることも可能であり、その数も制限されない。
【００６５】
上記スリーブ１２０には、スリーブ１２０の上部と下部とを連通するように形成されるバイパスチャンネル１２５が備えられ、流体動圧軸受アセンブリ１００の内部の潤滑流体の圧力を分散させて平衡を維持させることができ、上記流体動圧軸受アセンブリ１００の内部に存在する気泡などが循環によって排出されるように移動させることができる。
【００６６】
ここで、上記スリーブ１２０の下部には、間隙を維持した状態で上記スリーブ１２０と結合し、上記間隙には潤滑流体を収容するカバープレート１５０が結合されることができる。
【００６７】
上記カバープレート１５０は、上記スリーブ１２０との間の間隙に潤滑流体を収容し、それ自体で上記シャフト１１０の下面を支持する軸受としての機能をすることができる。
【００６８】
スラストプレート１３０は、上記スリーブ１２０の軸方向上部に配置され、中央にシャフト１１０の断面に対応するホールを備え、このホールに上記シャフト１１０が挿入されることができる。
【００６９】
この際、上記スラストプレート１３０は別に製造されて上記シャフト１１０と結合することができるが、製造時から上記シャフト１１０と一体に形成されることもでき、上記シャフト１１０の回転運動時に上記シャフト１１０に沿って回転運動される。
【００７０】
また、上記スラストプレート１３０の上面には、上記シャフト１１０にスラスト動圧を提供するスラスト動圧溝が形成されることができる。
【００７１】
上記スラスト動圧溝は、上述のように上記スラストプレート１３０の上面に形成されることに限定されず、上記スラストプレート１３０の下面に対応するスリーブ１２０の上面に形成されることもできる。
【００７２】
ステータ３００は、コイル３２０と、コア３３０と、ベース部材３１０と、を含むことができる。
【００７３】
換言すれば、上記ステータ３００は、電源が印加される際に一定の大きさの電磁気力を発生させるコイル３２０と、上記コイル３２０が巻線される複数個のコア３３０と、を備える固定構造物であることができる。
【００７４】
上記コア３３０は、パターン回路２が印刷されたＦＰＣ（Ｆｌｅｘｉｂｌｅ  Ｐｒｉｎｔｅｄ  Ｃｉｒｃｕｉｔ）１が備えられるベース部材３１０の上部に固定配置され、上記巻線コイル３２０と対応するベース部材３１０の上部面には、上記コイル３２０を下部に露出させるために一定サイズのコイル孔が複数個貫通形成されることができる。また、上記コイル３２０は、外部電源が供給されるように上記ＦＰＣ（Ｆｌｅｘｉｂｌｅ  Ｐｒｉｎｔｅｄ  Ｃｉｒｃｕｉｔ）１と電気的に連結されることができる。
【００７５】
上記ベース部材３１０は、上記スリーブ１２０の外周面が圧入され固定されて、上記コイル３２０が巻線されるコア３３０が挿入されることができ、上記ベース部材３１０の内面または上記スリーブ１２０の外面に接着剤を塗布して組み立てられることができる。
【００７６】
ロータ２００は、上記ステータ３００に対して回転可能に備えられる回転構造物であり、上記コア３３０と一定間隔を置いて互いに対応する環状のマグネット２２０を外周面に備えるロータケース２１０を含むことができる。
【００７７】
また、上記マグネット２２０は周方向にＮ極、Ｓ極が交互に着磁され、一定強さの磁気力を発生させる永久磁石として備えられることができる。
【００７８】
ここで、上記ロータケース２１０は、シャフト１１０の上端に圧入され固定されるようにするハブ２１２と、上記ハブ２１２から外径方向に延長され、軸方向下側に折り曲げられて上記マグネット２２０を支持するマグネット支持部２１４と、からなることができる。
【００７９】
本発明の他の実施例によるＨＤＤ用モータは、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとの接着部上に形成され、ウレタンメタクリレート樹脂（Ｕｒｅｔｈａｎｅ  Ｍｅｔｈａｃｒｙｌａｔｅ  ｒｅｓｉｎ）４５〜６５重量部、メタクリレート樹脂（Ｍｅｔｈａｃｒｙｌａｔｅ  ｒｅｓｉｎ）３５〜５０重量部及びアクリル酸（Ａｃｒｙｌｉｃ  Ａｃｉｄ）２〜４重量部を含むシール材組成物を含むことができる。
【００８０】
上記組成物がウレタンメタクリレート樹脂（Ｕｒｅｔｈａｎｅ  Ｍｅｔｈａｃｒｙｌａｔｅ  ｒｅｓｉｎ）４５〜６５重量部、メタクリレート樹脂（Ｍｅｔｈａｃｒｙｌａｔｅ  ｒｅｓｉｎ）３５〜５０重量部及びアクリル酸（Ａｃｒｙｌｉｃ  Ａｃｉｄ）２〜４重量部を含むことにより、アウトガス（Ｏｕｔｇａｓ）の発生を低減させることができ、これにより上記ＨＤＤ用モータの品質信頼性を確保することができるという優れた効果がある。
【００８１】
また、上記組成物がベンゾフェノン（Ｂｅｎｚｏｐｈｅｎｏｎｅ）２〜４重量部をさらに含むことにより、上記シール材組成物の硬化速度を調節することができるため、アウトガス（Ｏｕｔｇａｓ）の発生を低減することができ、これにより曇り（Ｈａｚｅ）現象を改善することができる。
【００８２】
上記ＨＤＤ用モータ４００の製造方法は、ハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）１とコイル３２０とが接着される接着部３に、本発明の一実施例によるシール材組成物４を塗布することを除いては、通常の製造方法と同様である。
【００８３】
下記表１は、本発明の一実施例によるシール材組成物を塗布して製造されたＨＤＤモータと、従来のシール材組成物を用いて製造されたＨＤＤモータとのアウトガス（Ｏｕｔｇａｓ）の発生による曇り（Ｈａｚｅ）現象を比較した表である。
【００８４】
具体的には、実施例によるシール材組成物は、ウレタンメタクリレート樹脂（Ｕｒｅｔｈａｎｅ  Ｍｅｔｈａｃｒｙｌａｔｅ  ｒｅｓｉｎ）６０重量部、メタクリレート樹脂（Ｍｅｔｈａｃｒｙｌａｔｅ  ｒｅｓｉｎ）４０重量部、アクリル酸（Ａｃｒｙｌｉｃ  Ａｃｉｄ）４重量部及びベンゾフェノン（Ｂｅｎｚｏｐｈｅｎｏｎｅ）４重量部を含んで製作した。
【００８５】
一方、比較例によるシール材組成物は、ウレタンメタクリレート樹脂（Ｕｒｅｔｈａｎｅ  Ｍｅｔｈａｃｒｙｌａｔｅ  ｒｅｓｉｎ）６０重量部、メタクリレート樹脂（Ｍｅｔｈａｃｒｙｌａｔｅ  ｒｅｓｉｎ）４０重量部、シランカップリング剤０．５重量部、有機過酸化水素（Ｏｒｇａｎｉｃ  ｈｙｄｒｏｐｅｒｏｘｉｄｅ）３重量部及び光開始剤２重量部を含んで製作した。
【００８６】
次に、上記実施例及び比較例によるシール材組成物をそれぞれハードディスクドライブ（Ｈａｒｄ  Ｄｉｓｋ  Ｄｒｉｖｅ、ＨＤＤ）モータのＦＰＣ（Ｆｌｅｘｉｂｌｅ  Ｐｒｉｎｔｅｄ  Ｃｉｒｃｕｉｔ）とコイルとが接着される接着部に塗布して、１１０℃の温度で１２０分間硬化させることにより、モータを製造した。
【００８７】
下記の曇り（Ｈａｚｅ）現象を比較するためのテストは、３３００ｍＪ／ｃｍ２、２４００ｍＪ／ｃｍ２及び１５００ｍＪ／ｃｍ２の条件下で、初期、２４時間経過後及び１１０℃、８０％相対湿度で２４０時間経過後の曇り現象の発生有無をチェックして行われた。
【００８８】
【表１】
2013133468.tif 000003
【００８９】
上記実施例を参照すると、３３００ｍＪ／ｃｍ２、２４００ｍＪ／ｃｍ２及び１５００ｍＪ／ｃｍ２の条件下で、初期、２４時間経過後及び１１０℃、８０％相対湿度で２４０時間経過後の曇り現象を観察した結果、曇り現象が発生していないことが分かる。
【００９０】
一方、同様の条件下で比較例の場合は、アウトガス（Ｏｕｔｇａｓ）による曇り現象が発生したことが分かる。
【００９１】
これにより、本発明の一実施例によるシール材組成物を用いてＨＤＤモータを製造する場合、ＦＰＣ（Ｆｌｅｘｉｂｌｅ  Ｐｒｉｎｔｅｄ  Ｃｉｒｃｕｉｔ）接着部でのエア（Ａｉｒ）漏れ及びアウトガス（Ｏｕｔｇａｓ）による曇り（Ｈａｚｅ）現象を改善することができ、上記接着部のアウトガス（Ｏｕｔｇａｓ）の発生を低減させることにより、信頼性が向上する効果があることが分かる。
【００９２】
本発明は、上述の実施形態及び添付の図面により限定されず、添付の請求範囲により限定される。従って、請求範囲に記載された本発明の技術的思想を外れない範囲内で様々な形態の置換、変形及び変更が出来るということは当技術分野の通常の知識を有する者には明白であり、これも本発明の範囲に属する。
【符号の説明】
【００９３】
１  ＦＰＣ（Ｆｌｅｘｉｂｌｅ  Ｐｒｉｎｔｅｄ  Ｃｉｒｃｕｉｔ）
２  パターン回路
３  接着部
４  シール材組成物
５  ランド（Ｌａｎｄ）部
１００  流体動圧軸受アセンブリ
１１０  シャフト
１２０  スリーブ
１２５  バイパスチャンネル
１３０  スラストプレート
１４０  キャップ部材
１５０  カバープレート
１６０  オイルシール部
２００  ロータ
２１０  ロータケース
２１２  ハブ
２１４  マグネット支持部
２２０  マグネット
３００  ステータ
３１０  ベース部材
３２０  コイル
３３０  コア
４００  モータ
【図１】
2013133468.tif 000004
【図２】
2013133468.tif 000005
【図３】
2013133468.tif 000006